(57)【要約】      （修正有）【課題】耐久性よく機能剤を付与された再生ポリエチレンテレフタレート繊維を提供する。【解決手段】再生ポリエチレンテレフタレートと機能剤を主原料とし、繊維断面がＣ字型に１個以上の凸部を有する形状または５個以上の凸部を有する多角形の形状である、機能性異型再生ポリエチレンテレフタレート繊維。機能剤は、撥水撥油剤、抗菌剤、消臭剤、防汚剤、防ダニ剤、帯電防止剤、吸水剤、吸発熱剤、遠赤保温剤、アレルゲン不活化剤および難燃剤から選択され、繊維中に練り込まれるか、繊維表面に付着される。【選択図】図１
2008266812.tif 000002
【特許請求の範囲】
【請求項１】
再生ポリエチレンテレフタレートと機能剤を主原料とし、繊維断面がＣ字型に１個以上の凸部を有する形状または５個以上の凸部を有する多角形の形状である、機能性異型再生ポリエチレンテレフタレート繊維。
【請求項２】
さらに表面に微細な凹凸構造を有している、請求項１記載の機能性異型再生ポリエチレンテレフタレート繊維。
【請求項３】
機能剤が繊維中に練り込まれている、請求項１または２記載の機能性異型再生ポリエチレンテレフタレート繊維。
【請求項４】
機能剤が繊維表面に付着している、請求項１から３いずれかに記載の機能性異型再生ポリエチレンテレフタレート繊維。
【請求項５】
機能剤が、撥水撥油剤、抗菌剤、消臭剤、防汚剤、防ダニ剤、帯電防止剤、吸水剤、吸発熱剤、遠赤保温剤、アレルゲン不活化剤および難燃剤からなる群から選択される１種以上である、請求項１〜４いずれかに記載の機能性異型再生ポリエチレンテレフタレート繊維。
【請求項６】
再生ポリエチレンテレフタレートを含む原料を溶融し、断面形状がＣ字型に１個以上の凸部を有する形状または５個以上の凸部を有する多角形の形状である紡糸口金を介して紡糸し、延伸することを含む再生ポリエチレンテレフタレート繊維の製造方法において、延伸中または延伸後に、繊維に熱アルカリ処理を施し、繊維表面に微細な凹凸構造を付与し、機能剤を繊維表面に付着させる工程を含めることにより繊維に機能性を付与することを含む、機能性異型再生ポリエチレンテレフタレート繊維の製造方法。
【請求項７】
機能剤がキトサンである、請求項６に記載の機能性異型再生ポリエチレンテレフタレート繊維の製造方法。
【請求項８】
再生ポリエチレンテレフタレートを含む原料を溶融し、断面形状がＣ字型に１個以上の凸部を有する形状または５個以上の凸部を有する多角形の形状である紡糸口金を介して紡糸し、延伸することを含む再生ポリエチレンテレフタレート繊維の製造方法において、機能剤を再生ポリエチレンテレフタレートと共に溶融する工程を含めることにより繊維に機能性を付与することを含む、機能性異型再生ポリエチレンテレフタレート繊維の製造方法。
【請求項９】
再生ポリエチレンテレフタレートを含む原料を溶融し、断面形状がＣ字型に１個以上の凸部を有する形状または５個以上の凸部を有する多角形の形状である紡糸口金を介して紡糸し、延伸することを含む再生ポリエチレンテレフタレート繊維の製造方法において、熱水またはアルカリで抽出される抽出剤を再生ポリエチレンテレフタレートと共に溶融し、紡糸後、延伸中または延伸後に、該抽出剤の一部を抽出して、維表面に微細な凹凸構造を付与し、機能剤を繊維表面に付着させる工程を含めることにより繊維に機能性を付与することを含む、機能性異型再生ポリエチレンテレフタレート繊維の製造方法。
【請求項１０】
機能剤が、撥水撥油剤、抗菌剤、消臭剤、防汚剤、防ダニ剤、帯電防止剤、吸水剤、吸発熱剤、遠赤保温剤、アレルゲン不活化剤および難燃剤からなる群から選択される１種以上である、請求項６〜９いずれかに記載の機能性異型再生ポリエチレンテレフタレート繊維の製造方法。
【発明の詳細な説明】
【技術分野】
【０００１】
本発明は、機能性異型再生ポリエチレンテレフタレート繊維およびその製造方法に関する。
【背景技術】
【０００２】
ポリエチレンテレフタレート（以下、ＰＥＴと称することもある）は、溶融紡糸により、滑らかな表面を持つとともに細くしなやかな繊維を生産できることが知られており、作業服や一般的なシャツなどの原料繊維として知られている。
【０００３】
しかし、従来知られているＰＥＴ繊維の表面は、上記のように滑らかな表面を有するうえ、遊離した官能基がないため、機能剤が固着しづらく、製造工程中あるいは使用中に脱落するおそれがあった。また、機能剤の脱落を防止するためにバインダーを多く付着させると機能性が低下し、且つ、硬い風合いで商品にならないことが多かった。
【０００４】
一般に繊維に、染料やその他の機能性材料を付与するために、紡糸ノズルの金口を異型にすることや、紡糸後に化学処理を施すことによって、表面に凹凸をつけ、染料やその他の機能性材料などとの親和性を高める試みがなされている（特許文献１〜３を参照）。しかし、再生ＰＥＴ繊維については、表面に凹凸を有する繊維は知られておらず、また、再生ＰＥＴ繊維に、かかる凹凸を付与するための方法も知られていない。
【０００５】
機能性材料の一例であるキトサンは、甲殻類の甲皮中に含まれるキチンのアセチル基を化学的に取り除く「脱アセチル反応」により得られ、各種産業資材として広範に使用されている。例えば、キトサンは抗菌性や優れた染色性等の各種特性を有するため、衣料用加工材としての利用も可能である。かかるキトサンの機能に着目し、繊維にキトサンを付着させる技術が開発されている。しかし、再生ＰＥＴ繊維表面に直接キトサンを付着または結合させた例は知られていない。
【０００６】
また、液体飲食品用ＰＥＴボトルなどに一度成型使用されたＰＥＴを再利用すなわちリサイクルすることは、資源のリサイクルに貢献する点で重要視されている。このリサイクルＰＥＴの注目される製品として、再溶融・紡糸によるポリエステル繊維があり、これは衣料用あるいは産業資材用途に使用されている。
【０００７】
消費者のニーズが多様化する中、リサイクル性はもちろんのこと、さらに機能を付与した商品が望まれている。
【特許文献１】特開平７−１６６４２３号公報
【特許文献２】特開平１１−４３８５９号公報
【特許文献３】特開平９−１５７９４４号公報
【発明の開示】
【発明が解決しようとする課題】
【０００８】
本発明は、機能剤を繊維に固着させるバインダーを使用しないで、耐久性のある機能性異型再生ＰＥＴ繊維およびその製造方法を提供することを目的とする。
【課題を解決するための手段】
【０００９】
本発明は、再生ポリエチレンテレフタレートと機能剤を主原料とし、繊維断面がＣ字型に１個以上の凸部を有する形状または５個以上の凸部を有する多角形の形状である、機能性異型再生ポリエチレンテレフタレート繊維を提供する。好ましくは、該再生ＰＥＴ繊維は表面に微細な凹凸構造を有している。
【００１０】
本発明において、機能剤は、繊維中に練り込まれていてもよいし、繊維表面に付着していてもよいし、その両方、即ち、機能剤が繊維中に練り込まれており、さらに繊維表面に付着していてもよい。
【００１１】
本発明において、機能剤は、撥水撥油剤、抗菌剤、消臭剤、防汚剤、防ダニ剤、帯電防止剤、吸水剤、吸発熱剤、遠赤保温剤、アレルゲン不活化剤および難燃剤からなる群から選択される１種以上であるのが好ましい。繊維表面に付着させる機能剤としては、特にキトサンが好ましい。
【００１２】
本発明はまた、再生ポリエチレンテレフタレートを含む原料を溶融し、断面形状がＣ字型に１個以上の凸部を有する形状または５個以上の凸部を有する多角形の形状である紡糸口金を介して紡糸し、延伸することを含む再生ポリエチレンテレフタレート繊維の製造方法において、延伸中または延伸後に、繊維に熱アルカリ処理を施し、繊維表面に微細な凹凸構造を付与し、機能剤を繊維表面に付着させる工程を含めることにより繊維に機能性を付与することを含む、機能性異型再生ポリエチレンテレフタレート繊維の製造方法を提供する。（この方法を以下熱アルカリ処理法と称することもある）。
【００１３】
熱アルカリ処理法によると、熱アルカリ処理により、再生ＰＥＴ繊維の表面に微細な凹凸が形成され、さらにＰＥＴを構成する官能基である、カルボキシル基や水酸基が遊離する。異型断面および微細な凹凸構造を有することにより、機能剤が物理的に付着するのみならず、遊離の官能基と、機能剤の官能基との化学結合により、機能剤が化学的に付着する。
【００１４】
上記方法において好ましくは、熱アルカリ処理は１〜３０分間、１０w/v％〜４０w/v％のＮａＯＨ水溶液を用いて、５０℃〜９０℃にて行う。
【００１５】
本発明はさらに、再生ポリエチレンテレフタレートを含む原料を溶融し、断面形状がＣ字型に１個以上の凸部を有する形状または５個以上の凸部を有する多角形の形状である紡糸口金を介して紡糸し、延伸することを含む再生ポリエチレンテレフタレート繊維の製造方法において、機能剤を再生ポリエチレンテレフタレートと共に溶融する工程を含めることにより繊維に機能性を付与することを含む、機能性異型再生ポリエチレンテレフタレート繊維の製造方法を提供する。（この方法を以下練り込み法と称することもある）。
【００１６】
練り込み法によると、機能剤があらかじめ再生ＰＥＴと共に溶融されているため、機能剤が繊維に練り込まれた、機能性異型再生ＰＥＴ繊維が得られる。
【００１７】
本発明はまた、再生ポリエチレンテレフタレートを含む原料を溶融し、断面形状がＣ字型に１個以上の凸部を有する形状または５個以上の凸部を有する多角形の形状である紡糸口金を介して紡糸し、延伸することを含む再生ポリエチレンテレフタレート繊維の製造方法において、熱水またはアルカリで抽出される抽出剤を再生ポリエチレンテレフタレートと共に溶融し、紡糸後、延伸中または延伸後に、該抽出剤の一部を抽出して、維表面に微細な凹凸構造を付与し、機能剤を繊維表面に付着させる工程を含めることにより繊維に機能性を付与することを含む、機能性異型再生ポリエチレンテレフタレート繊維の製造方法も提供する。（この方法を以下抽出剤法と称することもある）。
【００１８】
抽出剤法によると、あらかじめ再生ＰＥＴの中に存在している抽出剤が、熱水またはアルカリにより抽出されるため、繊維表面に、機能剤の付着に好適な微細な凹凸構造が付与される。
【００１９】
本発明はまた、本発明の上記方法によって得られる機能性異型再生ＰＥＴ繊維を提供する。
【発明の効果】
【００２０】
本発明の機能性異型再生ＰＥＴ繊維は、高度に異型化された断面を有し、所望によりさらなる化学的手段により表面に微細な凹凸構造を有しているため、染料や機能性材料が高い親和性にて耐久性よく固定される。
さらに、本発明の機能性異型再生ＰＥＴ繊維は直接染色により、２色性等の特性も発揮することが可能である。
また、本発明の機能性異型再生ＰＥＴ繊維は、吸水性、保温性、吸音性にも優れている。
さらに、本発明によると、機能剤をバインダーを用いることなく再生ＰＥＴ繊維に固着させることが出来る。
【発明を実施するための最良の形態】
【００２１】
本明細書および特許請求の範囲において、「再生ポリエチレンテレフタレート」または「再生ＰＥＴ」とは、ＰＥＴボトル、フィルム、繊維などに一度成型された後、分別回収され、異物を取り除いた後、低分子に戻されることなく、再び成型するために利用されるポリエチレンテレフタレート（ＰＥＴ）をいう。再生ＰＥＴとしては、液体飲食品用ＰＥＴボトルを回収したものを用いることが好ましい。
【００２２】
本発明の機能性異型再生ＰＥＴ繊維の原料として用いる再生ＰＥＴは、再生ＰＥＴとして市販されているもの、液体飲食品用ＰＥＴボトルなどの使用後のＰＥＴ製品を、切断し、フレーク状にしたもの、使用後のＰＥＴ製品を破砕溶解した後固化させ、これをペレット状にしたものなどが挙げられるが、特に制限されない。
【００２３】
本明細書および特許請求の範囲において、「機能剤」とは、異型再生ＰＥＴ繊維に機能を付与するあらゆる材料をいい、特に限定されない。
【００２４】
好ましくは機能剤は、撥水撥油剤、抗菌剤、消臭剤、防汚剤、防ダニ剤、帯電防止剤、吸水剤、吸発熱剤、遠赤保温剤、アレルゲン不活化剤および難燃剤からなる群から選択される１種以上である。
ここで、撥水撥油剤としては、フッ素系、シリコン系、ポリオレフィン系の高分子有機化合物、
抗菌剤および消臭剤としては、光触媒の酸化チタン、銀、酸化銀、酸化亜鉛、ゼオライト、木炭など、およびそれらを酸化ケイ素やリン酸カルシウムなどで表面処理した無機化合物、あるいは抗菌防カビ剤として効果のあるトリアジン系化合物、フェノール系化合物、キチンやキトサンなどの糖質系化合物、アルキルジグリシンや脂肪酸モノグリセライドなどの界面活性剤などの有機化合物、さらに抗菌性のキトサンや消臭性の木炭などの天然化合物、
防汚剤としては、アクリル系化合物、シリコン系化合物、フルオロアクリレート、フッ素系化合物などの有機化合物、
防ダニ剤としては、カルボン酸エステル系化合物、テルペノイド系化合物などの有機化合物、あるいは酸化ケイ素と酸化ホウ素が主体の無機化合物、
帯電防止剤および吸水剤としては、アニオン系やカチオン系の界面活性剤、ＰＥＧ系化合物、ポリグリシジル化合物などの有機化合物、あるいは吸水・吸湿性を有するシリカゲルや酸化リンなどの無機化合物、
吸発熱剤としては、水分を吸放出する親水性アクリル化合物、あるいは室温付近で固体と液体の相変化を示すポリエチレングリコール（ＰＥＧ）やパラフィンワックスなどの有機化合物、
遠赤保温剤としては、遠赤外線を放射する酸化チタン、酸化ケイ素、酸化アルミニウム、酸化ジルコニウム、およびそれらをシリコン系化合物やフッ素系化合物で表面処理した無機化合物、
アレルゲン不活化剤としては、花粉やダニのアレルゲンと反応して不活化するアミノ酸系化合物、フェノール系化合物、タンニン酸、カテキンなどの有機化合物、あるいはアレルゲンを分解する銅フタロシアニン系化合物や光触媒の酸化チタンなどの無機化合物、
難燃剤としては、リン系化合物やハロゲン系化合物などの有機化合物、あるいは硫酸アンモニウム、酸化アンチモン、水酸化アルミニウム、ケイ酸ナトリウムなどの無機化合物、
がそれぞれ挙げられる。
【００２５】
さらに好ましい機能剤は、キトサンである。キトサンは抗菌性、易染性を発揮することが知られている。
【００２６】
本発明において機能剤としてキトサンを用いる場合のキトサンは、市販のキトサンであってもよいし、キチンを公知方法によりＮ−脱アセチル化して調製したキトサンであってもよく、特に限定されない。
【００２７】
本発明により、異型再生ＰＥＴ繊維にキトサンを付着させることにより、抗菌性、易染色性などの機能を有するＰＥＴ繊維が得られる。
【００２８】
さらに、ゼラチン、カゼイン、セリシン等のタンパク質を機能剤として用いてもよい。
【００２９】
本明細書および特許請求の範囲において、「再生ポリエチレンテレフタレートと機能剤を主原料とする」とは、機能性異型再生ＰＥＴ繊維の原料として、主に再生ＰＥＴと、所望の機能剤とを用いることをいうが、これら二成分以外の成分、例えば、ナイロン、ポリエチレン、ポリプロピレンなどの熱可塑性樹脂を少量、原料に用いてもよい。
【００３０】
好ましくは、本発明の機能性異型再生ＰＥＴ繊維の原料は、再生ＰＥＴを７０重量％以上含む。また、再生ＰＥＴ繊維中の機能剤は、紡糸性や延伸性の点から１０重量％以下、好ましくは５重量％以下である。
【００３１】
本明細書および特許請求の範囲において、「Ｃ字型に１個以上の凸部を有する形状」とは、Ｃ字型に、１個以上の凸部を有している形状であれば、特に限定されず、例えば、図１に示すような種々の形状が挙げられる。また、「５個以上の凸部を有する多角形」としては、図２に示す様な種々の形状が挙げられる。
【００３２】
なお、本発明において、繊維および紡糸口金の断面形状としては、繊維断面がＣ字型の内側に１個以上の凸部を有する形状が特に好ましい。
【００３３】
Ｃ字型の凸部の数は１個以上であれば特に限定されない。
また、凸部の形状は、図１（１）、（２）および（３）のように丸みを帯びたものであってもよいし、図１（４）および（５）のように四角形状や、図１（６）のように三角形状でもよい。
また、凸部を２以上有する場合は、図１（７）および（８）のように、異なる形状の凸部を組み合わせて有していてもよい。
また、図１（１）〜（１０）のように、Ｃ字型の内側や外側に１個以上の凸部を有しているものが含まれる。
【００３４】
また、「「５個以上の凸部を有する多角形」には、図２（１１）〜（１３）に示すような放射状のものだけでなく、図２（１４）〜（１６）に示すように、Ｙ字型、十字型や五角形の各先端に２つの凸部を有するものも、全部で５個以上の凸部がある限り含まれる。
【００３５】
以下、本発明の機能性異型再生ＰＥＴ繊維をその製造方法について説明する。
【００３６】
１）原料再生ＰＥＴ
再生ＰＥＴの原料は、上記のように、再生ＰＥＴとして市販されているもの、液体飲食品用ＰＥＴボトルなどの使用後のＰＥＴ製品を、切断し、フレーク状にしたもの、使用後のＰＥＴ製品を破砕溶解した後固化させ、これをペレット状にしたものなどいずれであってもよい。
【００３７】
例えば、ＰＥＴボトルを用いる場合、使用済みＰＥＴボトルを回収し、粉砕・洗浄・乾燥して得られたフレークを、２６０℃〜２８０℃で溶融押出すると、再生ポリエステルペレットを生産することができる。
【００３８】
再生ＰＥＴペレットには、再生ＰＥＴ以外に、顔料、紫外線吸収剤、酸化防止剤などの添加剤を配合してもよい。添加剤の配合割合は、好ましくは再生ＰＥＴ１００重量部に対して３重量部以下である。
【００３９】
特に、本発明の、練り込み法および抽出剤法を用いる場合、再生ＰＥＴペレットに、それぞれ機能剤および抽出剤を添加し、再生ＰＥＴペレットと共に２７０〜３００℃で溶融混合してから、紡糸工程に供する。
【００４０】
ここで、機能剤の添加量は、再生ＰＥＴ１００重量部に対して、０．１〜１０重量部が好ましく、０．５〜５重量部がさらに好ましい。
【００４１】
また、抽出剤の添加量は、熱水により抽出される抽出剤を用いる場合、再生ＰＥＴ１００重量部に対して、１〜１０重量部が好ましく、２〜６重量部がさらに好ましい。
【００４２】
ここで、熱水により抽出される抽出剤としては、例えば、低分子のポリエチレングリコール（ＰＥＧ）共重合ポリエステル、ノニオン系界面活性剤、アニオン系またはカチオン系帯電防止剤、高分子ＰＥＧ、ＰＥＧ共重合界面活性剤などの有機化合物が挙げられる。
【００４３】
アルカリにより抽出される抽出剤を用いる場合の抽出剤の添加量は、再生ＰＥＴ１００重量部に対して、１〜１０重量部が好ましく、２〜６重量部がさらに好ましい。
【００４４】
ここで、アルカリにより抽出される抽出剤は、平均粒径が１０μｍ以下で耐熱性がありＰＥＴに練り込めるものであり、例えば、酸化チタン、酸化ケイ素、酸化アルミニウム、酸化カルシウムなどの無機化合物、あるいはアクリル系、シリコン系、フッ素系、パラフィン系などの高分子有機化合物が挙げられる。
【００４５】
２）溶融紡糸
上記のように、所望により機能剤および／または抽出剤とともに、溶融した再生ＰＥＴを、従来公知のＰＥＴの溶融紡糸方法のいずれかにより紡糸する。好ましい紡糸条件としては、例えば、溶融温度２８０〜３００℃、紡糸口金表面温度２７０〜３１０℃、紡糸速度５００〜２０００ｍ／分が挙げられるが、紡糸条件は特に限定されない。
【００４６】
紡糸装置としては、従来公知のいずれのものを用いてもよく、例えば、乾燥機、押し出し機、紡糸頭を備えた公知の紡糸装置が挙げられる。溶融された再生ＰＥＴを含む材料は、紡糸頭に装着された紡糸口金により吐出され、固化された後、繊維とされ、次の延伸に供される。
【００４７】
例示的な再生ＰＥＴの紡糸方法としては、特開２００５−６０８８７号または特開２００４−１７６２０５号に記載の方法が挙げられる。
【００４８】
紡糸において用いる口金の断面形状は、Ｃ字型に１個以上の凸部を有する形状または５個以上の凸部を有する多角形の形状である。ノズルの断面形状は、上記に述べたとおりであり、図１および図２に示すような断面形状を有するノズルを用いるのが好ましい。
【００４９】
かかる高度に異型の紡糸口金を使用することにより、複雑な断面形状を有する機能性異型再生ＰＥＴ繊維を得ることが出来る。かかる異型化により、吸水性、保温性、吸音性が改善され、染色性も安定化される。
【００５０】
３）延伸
本発明の再生ＰＥＴ繊維の製造においては、溶融紡糸に次いで、延伸を行う。
延伸方式には、熱水浴延伸や熱ローラや熱プレートによる乾熱延伸などがある。本発明において、熱水により抽出される抽出剤を練り込んでいる場合は、特に延伸と同時に抽出が起こる熱水浴延伸が好ましい。この場合の温度は、抽出促進の観点から８０〜９８℃の高温が好ましい。
【００５１】
延伸中または延伸後に、熱アルカリ処理法においては、以下に記載する熱アルカリ処理、抽出剤法においては熱水またはアルカリによる抽出剤の抽出を行う。
【００５２】
４）熱アルカリ処理
熱アルカリ処理法を用いる場合、延伸中または延伸後の繊維を、熱アルカリ水溶液に浸漬することにより、熱アルカリ処理を行う。
【００５３】
処理温度は好ましくは５０℃〜９０℃であり、９０℃が特に好ましい。
【００５４】
熱アルカリ処理に用いるアルカリ性物質としては、ＮａＯＨ、ＫＯＨが挙げられる。
例えば、ＮａＯＨ水溶液を用いる場合、１０〜４０w/v％水溶液が好ましく、１０〜３０w/v％水溶液がさらに好ましく、２０〜３０w/v％水溶液が特に好ましい。アルカリ濃度が高すぎる場合、作業環境に悪影響を及ぼすため好ましくない。
【００５５】
熱アルカリ処理は、１〜３０分間が好ましく、１〜５分間がさらに好ましい。熱アルカリ処理時間が長すぎる場合、繊維の減量が激しく、繊維物性を低下させるため好ましくない。
【００５６】
例えば、熱アルカリ処理は、３０w/v％ＮａＯＨ水溶液、９０℃、５分の条件が好ましい。
【００５７】
熱アルカリ処理により、繊維表面に遊離の官能基が露出するが、これは例えば、０．０１〜１．０重量％のキトサン酢酸塩水溶液に、９０℃、１０分間浸漬し、水洗した後、室温で乾燥させた繊維を常套のニンヒドリン反応に供することにより確認することが出来る。即ち、ニンヒドリン染色による発色は、キトサンが繊維表面に結合していることを示し、繊維を水洗した後にも発色がみられると、キトサンが化学結合により繊維表面に強固に結合していることが示される。ここで、キトサン酢酸塩水溶液の濃度は、好ましくは、０．０１〜１．０重量％、さらに好ましくは０．０５〜０．６重量％、特に好ましくは０．４〜０．６重量％である。
【００５８】
キトサンと熱アルカリ処理した再生ＰＥＴ繊維との結合は、単なる物理的付着ではなく、再生ＰＥＴ繊維の有するカルボキシル基と、キトサンの有するアミノ基との化学的結合によるため、耐久性のある結合である。
【００５９】
５）抽出剤の抽出
抽出剤法を用いる場合、延伸中または延伸後の繊維に対して抽出処理を行う。
【００６０】
熱水により抽出される抽出剤は、８０〜９８℃の熱水浴に、延伸中または延伸後の繊維を浸漬することにより抽出される。
【００６１】
アルカリにより抽出される抽出剤は、８０〜９８℃のアルカリ水浴に、延伸中または延伸後の繊維を浸漬することにより抽出される。
【００６２】
熱水またはアルカリによる抽出時間は、１〜３０分が好ましく、１〜５分間がさらに好ましい。
【００６３】
アルカリ抽出に用いるアルカリ性物質としては、ＮａＯＨ、ＫＯＨが挙げられる。
例えば、ＮａＯＨ水溶液を用いる場合、１０〜４０重量％水溶液が好ましく、１０〜３０重量％水溶液がさらに好ましく、２０〜３０重量％水溶液が特に好ましい。アルカリ濃度が高すぎる場合、作業環境に悪影響を及ぼすため好ましくない。
【００６４】
抽出剤を熱またはアルカリにより抽出することにより、繊維表面に微細な凹凸が付与され、様々な機能剤の付着および結合に好適となる。
【００６５】
５）機能剤の付着
上記のようにして得られる、所望により機能剤を練り込まれた繊維は、所望により捲縮処理を施した後、表面に、機能剤を付着させる。機能剤の付着方法は、特に限定されず、繊維を機能剤を含有する溶液に浸漬させてもよいし、機能剤を含有する溶液または懸濁液を繊維に噴霧してもよい。
【００６６】
例えば、機能剤としてキトサンを付与する方法としては、上記のようにして得られた繊維を、０．０１〜１．０重量％、好ましくは０．０５〜０．６重量％、さらに好ましくは０．４〜０．６重量％のキトサン酢酸水溶液に、９０℃〜１００℃で、５〜２０分間、好ましくは、９０℃で１０分間浸漬した後、水洗し、室温で乾燥させる方法が挙げられる。
【００６７】
機能剤として、例えば、ゼラチンとキトサンの両方を付着させてもよい。
ゼラチンとキトサンは異なる染色特性を示すため、深みのある中間色の繊維が得られる。
【００６８】
本発明の方法では、特殊な異型断面と繊維表面の凹凸により、バインダーを用いなくても機能剤が耐久性よく繊維に固定されるので、バインダーを用いる必要はない。しかし、所望により各種機能剤の繊維への結合を増強するためにバインダーを用いてもかまわない。
【００６９】
バインダーとしては、例えば、アクリル系化合物、シリコン系化合物、ウレタン系化合物、エポキシ系化合物、ポリビニルアルコール系化合物、アミノ系化合物などの有機合成化合物、あるいはゼラチン、天然ゴムなどの天然化合物などが挙げられる。
【００７０】
このようにして機能剤を付着させて得られた、本発明の機能性異型再生ＰＥＴ繊維は、短繊維として紡績糸として使用してもよいし、長繊維としてそのまま使用してもよい。
【００７１】
本発明の機能性異型再生ＰＥＴ繊維は、所望により染色してもよい。
染色のための染料としては、ＰＥＴを染色可能な公知の染料を使用できる。中でも、好ましい染料は分散染料である。分散染料とは、水に難溶性で水中に分散した系から疎水性繊維の染色に用いられる染料をいい、例えば、ベンゼンアゾ系、複素環アゾ系、アントラキノン形、縮合系などが挙げられる。
【００７２】
かかる方法により得られる、本発明の機能性異型再生ＰＥＴ繊維は、カーペット、椅子張り、表面張り、ソファー、カーテン、寝具、マットレス、枕、シャツ等の衣類、医療用生地材料、オムツ、ナプキンなどの衛生材料、フィルター、ロープ、テント、帆布などの産業資材、カーマット、床材などの自動車部材、シート、不織布などの土木資材などの用途に好適である。
【実施例】
【００７３】
［実施例１］
使用済みＰＥＴボトルを粉砕・洗浄・乾燥して得られたフレークを、２６０℃〜２８０℃で溶融押出して再生ポリエステルペレットを生産した。
【００７４】
次いで該ペレット１００重量部に、熱水で抽出される抽出剤である、ポリエチレングリコールが共重合したポリエステルを２重量部添加して、該ペレットとともに２８０〜２９５℃で溶融混合し、図１（１）の断面を有する６００ホールのノズル８個を並べて、６５０ｍ／ｍｉｎの速度で紡糸して、約１５万ｄｔｅｘのトウを得た。
【００７５】
得られた紡糸原糸のトウを２８本合わせて、８０℃と９５℃の熱水浴を２段に用いて、合計４．３倍の延伸を施し、続けてクリンパーで１０ケ／ｉｎｃｈの捲縮をかけた後、撥水材であるフッ素化合物の４重量％水分散液を、繊維重量に対して２０量％になるようにシャワー方式で付着させ、１６０℃の熱風処理を施して６ｄｔｅｘの１３０ｍｍバイアスカットの原綿を生産した。
【００７６】
得られた原綿は、内側に凸部を１つ有するＣ字型断面であり、且つ、側面に２５μｍ以下の微細な凹凸を有しており、コイルクリンプの嵩高い繊維であった。
【００７７】
次いで、該原綿５０％とＹ断面のブラウン原着綿５０％を混合して紡績糸を作成し、カーペットのパイル糸として用いてループカーペットを得た。このカーペットの撥水度をＪＩＳＬ−１０９２のスプレー試験機に準じて評価したところ、５級の撥水度であり、撥水性に優れていることが判明した。
【００７８】
更に該カーペットを、ＪＩＳＬ−１０２３の汚れ試験機を用いて２０００回摩耗した後に、上記と同様に撥水度を評価したところ、４−５級の撥水度であり、耐久性に優れたものであった。なお、従来公知の方法により、フッ素化合物を付着させた丸型断面繊維に対して同じ処理を行った場合の撥水度は２級であり、本発明の繊維の機能性は明らかに耐久性に優れていた。
【００７９】
即ち、本発明によると、撥水材であるフッ素化合物が、熱水抽出処理により生じた繊維表面の凹凸や、異型Ｃ型断面の内側に固着し、ほとんど脱落しないことが示された。
【００８０】
［実施例２］
市販のＰＥＴボトルから得た再生ＰＥＴのペレット１００重量部に、難燃剤である、トリス（トリブロムネオペンチル）ホスフェートを５重量部添加して、２７５〜２９０℃で溶融混練した後、図１（３）の断面を有する４００ホールのノズル８個を並べて７２０ｍ／ｍｉｎの速度で紡糸し、約１０万ｄｔｅｘの紡糸原糸トウを得た。
【００８１】
得られたトウを３６本合わせて４．５倍の延伸を施し、クリンパーで１４ヶ／ｉｎｃｈの捲縮をかけた後、シャワー方式により、花粉不活化材であるアミノ酸系化合物を、繊維重量に対して２重量％となるように付着させて８ｄｔｅｘの１３０ｍｍバイアスカットの原綿を生産した。
【００８２】
得られた原綿は、内側に凸部を１つ、外側に凸部を２つ有するＣ字型断面であった。
【００８３】
その後、該原綿を原綿５０％とＹ断面のブラウン原着綿５０％を混合して紡績糸を作成し、カーペットのパイル糸として用いてカットパイルカーペットを得た。このカーペットの吸水性をＪＩＳＬ−１０９６による滴下法で評価したところ、ウイッキング（水滴が消える時間）は、１秒以下であり、吸水性に優れていた。かかる吸水性は異型断面に起因すると考えられる。
【００８４】
また、該カーペットの難燃性をＪＩＳＬ−１０９１のＡ−１法（４５度ミクロバーナー法）に準じて評価したところ、着炎３秒後の炭化面積は２３ｃｍ、残炎時間は１秒以下、炭化距離は１６ｃｍを示し、難燃性カーペットとして販売可能な質を有していた。なお、難燃剤は繊維に練り込まれており、１０回洗濯後でも性能は変わらなかった。
【００８５】
更に、スギ花粉アレルゲン懸濁液２ｍｌを、該カーペットの５ｃｍｘ５ｃｍ断片に滴下し、アレルゲン量をＥＬＩＳＡ法によって測定した。対照として、花粉不活化材を付着させずに同様に作成したカーペット（未加工品）を用いてアレルゲン量を測定した。その結果、未加工品（０％）と比較して、本発明によるカーペットの花粉不活化率は８３％を示した。さらに、本発明のカーペットを１０回洗濯した後でも花粉不活化率は７５％と高い値を示し、花粉不活化材はバインダーを用いなくても、繊維の高度な異型性により、ほとんど脱落せず繊維に固着していることが示唆された。
【００８６】
本実施例により得られた異型繊維は、耐久性のある吸水性、難燃性、および花粉不活化活性を有し、高機能性のカーペットの材料として好適であった。
【００８７】
［実施例３］
ＰＥＴボトルからの再生ポリエステルペレット１００重量部に、酸化ケイ素で表面処理した光触媒である酸化チタン（平均粒径０．０８μｍ）を４重量部添加して２６０〜２８０℃で溶融混練した後、図２（１５）の断面を有する６８ホールのノズル３枚から吐出させた後、８０℃と１５０℃の２対のローラ間で４倍延伸し、２００℃のクリンパーを通して８００ｄｔｅｘ／２０４ｆのバルキーヤーンを得た。
【００８８】
次いで、該バルキーマルチフィラメントをソフト巻きにして、オーバーマイヤーの染色機にて４％ＮａＯＨ水溶液で９５℃で２０分間アルカリ減量処理を施した後、１３０℃ｘ６０分の条件でベージュに染色した。
得られたフィラメントは、田の字の中空断面であり、側面に５μｍ以下の凹凸が無数に存在していた。
【００８９】
続いてこれを編物にして、ＪＩＳＬ−１０９６のバイレックス法により１０分後の吸水量を測定したところ、２３０ｍｍを示し、従来の丸断面フィラメントよりも５．４倍高い吸水性能があることが判明した。
【００９０】
また、ＪＩＳＺ−２８０１に準じて紫外線照射下で３５℃ｘ２４時間後の黄色ブドウ球菌数を調べたところ、３．１ｘ１０４個であり、対照の同一断面で酸化チタン未添加の編物の２．７ｘ１０８個に対して、優れた抗菌性を有していた。
【００９１】
さらに、本発明の編物と対照の編物を並べて、２５ｃｍ上から６０℃の熱板で加熱し、サーモグラフィーにより５分後の表面平均温度を測定したところ、両者の温度差は１．２℃であり、明らかに本実施例の編物の方が高い遠赤保温性を示した。
【００９２】
本実施例の異型断面ポリエステル繊維は、表面に凹凸を有し、且つ、光触媒である酸化チタンが存在しているため、吸水性、抗菌性、遠赤保温性に優れた、従来にない高付加価値繊維であり、カーペット、カーテン、寝具などのインテリア用途や衣料用途、さらには衛生材などの不織布用途に幅広く利用可能なものであった。
【００９３】
［実施例４］
実施例１の記載と同様にして、再生ポリエステルのペレットを溶融して、図２（１２）の断面を有するノズルにより吐出させ、紡糸・延伸・捲縮した後に、抗菌剤のキトサン３％水溶液をシャワー方式で付着させ、６ｄｔｅｘの１３０バイアスカットの原綿を得た。
【００９４】
本実施例の原綿は、表面に微細な凹凸がないが、６個の凸部とそのくぼみにキトサンが繊維重量に対して０．８％付着していた。
【００９５】
次いで該原綿４０％をバイアスカット原綿６０％と混合して紡績糸を作成し、カーペットのパイル糸に用いてカットパイルカーペットを生産した。
【００９６】
抗菌性能は、ＪＩＳＺ−２８０１：２０００に準じて、標準寒天培地法で培養した黄色ブドウ球菌液０．４ｍｌを５０ｍｍ角の試料全面に滴下して、ポリ袋に入れて、３５℃ｘ２４時間後の生菌数を標準寒天混釈培養法にて測定したところ、３．６ｘ１０５個を示し、対照のキトサン未処理の２．２ｘ０８個に対して優れた抗菌効果が認められた。
【００９７】
また、本実施例のカーペットを１０回洗濯して、同様に生菌数を測定したが、４．９ｘ１０５個であり、高い抗菌効果を維持しており、キトサンが固着していることが示された。
【００９８】
［実施例５］
実施例３の記載と同様にして、再生ポリエステルペレット１００重量部に対して、融点が２００℃と低い共重合ポリエステルを５〜１０重量部用い、光触媒である酸化チタンの代わりに室温付近で固体と液体の相変化を示す、分子量１０００のポリエチレングリコール（ＰＥＧ）を５重量部添加して、２００〜２５０℃で溶融混練した後、図２（１５）の断面を有する７２ホールのノズルより７５ｄｔｅｘ／７２ｆのバルキーヤーンを製造した。
【００９９】
次いで該ヤーンに、１５０Ｔ／ｍの撚りをかけてヨコ糸とし、タテ糸に４０番手の綿糸を用いて１／１の平織物の肌着を作成した。なお、同時にＰＥＧ未添加の対照肌着も作成した。
【０１００】
その後、サーモグラフィーを用いて、雰囲気温度が１５℃と３５℃の環境下で、６０℃ヒータ加熱５分後の本実施例の肌着と対照肌着の平均温度を測定したところ、１５℃環境では、本実施例の肌着は対照肌着より１．５℃高く、３５℃環境では逆に本実施例の肌着は対照肌着より０．８℃低かった。
【０１０１】
本実施例の織物は、環境が低温のときには温かく、高温のときには涼しい、快適な肌着であることが示された。
【０１０２】
なお、本実施例の異型断面繊維は田の字型の中空断面を有し、空気を多く保有しているため、通常の丸断面繊維より平均温度差で２．１℃高い遠赤保温性を示した。
【０１０３】
［実施例６］
実施例１の記載と同様にして、ＰＥＧ共重合ポリエステルを添加せず、図２（１５）の断面を有する６ｄｘ６４ｍｍの異型原綿を生産した。なお、撥水剤であるフッ素化合物は実施例１と同様にして付着させた。
【０１０４】
次に該原綿を１００％用いて、目付９００ｇ／ｍ２のニードルパンチ不織布を作成した。そのＡＡＴＣＣ１９３：２００４に準じた撥水性は７級、ＡＡＴＣＣ１１８に準じた防汚性は４級であり、撥水・防汚性に優れるものであった。
【０１０５】
更に、ＪＩＳＡ−１４４０に基づいて評価した床衝撃騒音は、周波数５００Ｈｚで４９ｄＢ、１０００Ｈｚで３７ｄＢであり、従来の丸断面繊維で同一目付の不織布では示されない防音性能を有していた。
【０１０６】
本実施例の異型繊維からなる不織布は、撥水、防汚、防音の機能性を有し、自動車内装材や高速道路の防音壁などの用途に、高付加価値商品として利用できるものであった。
【０１０７】
［参考例］
再生ＰＥＴ繊維の製造方法
使用済みＰＥＴボトルを粉砕・洗浄・乾燥して得られたフレークを、２６０〜２８０℃で溶融押出して再生ポリエステルペレットを生産した。
【０１０８】
次いで該ペレットを２６０〜２８０℃で溶融混合し、円形断面を有するノズルから、５００〜２０００ｍ／ｍｉｎの速度で紡糸して、８０℃と１５０℃の２対のローラ間で４倍延伸し、再生ＰＥＴ繊維を得た。
【０１０９】
得られた再生ＰＥＴ繊維を、３０％ＮａＯＨ水溶液の９０℃の浴に５分または２０分間浸漬して熱アルカリ処理を行った。また、対照においては、熱アルカリ処理を行わなかった。結果を図３に示す。
【０１１０】
図３は、再生ＰＥＴ繊維の熱アルカリ処理条件による繊維表面の変化を示すＳＥＭ写真である。第１列は、未処理再生ＰＥＴ繊維、第２列は、３０％ＮａＯＨ水溶液にて９０℃、５分間熱アルカリ処理した再生ＰＥＴ繊維、第３列は３０％ＮａＯＨ水溶液にて９０℃、２０分間熱アルカリ処理した再生ＰＥＴ繊維の表面を示す。図２より、熱アルカリ処理によって再生ＰＥＴ繊維表面に微細な凹凸構造が付与されることが確認された。
【０１１１】
再生ＰＥＴ繊維へのキトサンの付与
次いで、３０％ＮａＯＨ水溶液で９０℃で５分間処理した再生ＰＥＴ繊維を、キトサン（甲陽ケミカル／ＦＭ分子量１００，０００）酢酸塩水溶液（０．５重量％）に、９０℃で１０分間浸漬し、水洗してから室温で乾燥し、常法に従ってニンヒドリン染色を行った。
【０１１２】
その結果、ニンヒドリン染色反応が鮮明に検出され、キトサン分子が再生ＰＥＴ繊維表面に化学結合していることが確認された。
【０１１３】
即ち、本参考例において、再生ＰＥＴ繊維に、熱アルカリ処理を施すことにより、表面に微細な凹凸が生じ、さらに、ＰＥＴの有する水酸基やカルボキシル基が遊離する結果、アミノ基を有するキトサン分子が化学的に繊維表面に結合することが示された。
【図面の簡単な説明】
【０１１４】
【図１】図１は、本発明の機能性異型再生ＰＥＴ繊維の製造に用いる紡糸口金の断面形状を示す。
【図２】図２は、本発明の機能性異型再生ＰＥＴ繊維の製造に用いる紡糸口金の断面形状を示す。
【図３】図３は、熱アルカリ処理による再生ＰＥＴ繊維の表面形状を示すＳＥＭ写真像を示す。図２中、左の列は、対照（未処理再生ＰＥＴ繊維）、中央の列は、３０％ＮａＯＨ水溶液で９０℃で５分間処理した再生ＰＥＴ繊維、右の列は、３０％ＮａＯＨ水溶液で９０℃で２０分間処理した再生ＰＥＴ繊維を示す。
【図１】
2008266812.tif 000003
【図２】
2008266812.tif 000004
【図３】
2008266812.tif 000005